【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
以下の組成を有する鋼、特に熱間加工工具鋼であって、すべてのパーセントは％ｗｔであり、
％Ｃｅｑ＝０．１５〜２．０、  ％Ｃ＝０．１５〜２．０、  ％Ｎ＝０〜０．６、  ％Ｂ＝０〜４、
％Ｃｒ＝０〜１１、  ％Ｎｉ＝０〜１２、  ％Ｓｉ＝０〜２．５、  ％Ｍｎ＝０〜３、
％Ａｌ＝０〜２．５、  ％Ｍｏ＝０〜１０、  ％Ｗ＝０〜１０、  ％Ｔｉ＝０〜２、
％Ｔａ＝０〜３、  ％Ｚｒ＝０〜４、  ％Ｈｆ＝０〜３、  ％Ｖ＝０〜１２、
％Ｎｂ＝０〜３、  ％Ｃｕ＝０〜２、  ％Ｃｏ＝０〜１２、  ％Ｍｏｅｑ＝１．５〜１０、
％Ｌａ＝０〜２、  ％Ｃｅ＝０〜２、  ％Ｎｄ＝０〜２、  ％Ｇｄ＝０〜２、
％Ｓｍ＝０〜２、  ％Ｙ＝０〜２、  ％Ｐｒ＝０〜２、  ％Ｓｃ＝０〜２、
％Ｐｍ＝０〜２、  ％Ｅｕ＝０〜２、  ％Ｔｂ＝０〜２、  ％Ｄｙ＝０〜２、
％Ｈｏ＝０〜２、  ％Ｅｒ＝０〜２、  ％Ｔｍ＝０〜２、  ％Ｙｂ＝０〜２、
％Ｌｕ＝０〜２、     
残りは鉄と微量元素からなり、
％Ｃｅｑ＝％Ｃ＋０．８６×％Ｎ＋１．２×％Ｂ、および、
％Ｍｏｅｑ＝％Ｍｏ＋１／２・％Ｗであって、
室温での熱拡散率が１２ｍｍ２／ｓ以上であることを特徴とする微細構造を表わす鋼。
【請求項２】
％Ｂが１ｐｐｍより高い、請求項１に記載の鋼。
【請求項３】
％Ｗ＜１である、請求項１または２に記載の鋼。
【請求項４】
％Ｍｏｅｑ＜４．４および％Ｎｉ＜０．７５である、請求項１〜３のいずれか一項に記載の鋼。
【請求項５】
％Ｃ＞０．３２である、請求項１〜４のいずれか一項に記載の鋼。
【請求項６】
％Ｃｒ＜１．８である、請求項１〜５のいずれか一項に記載の鋼。
【請求項７】
任意のＲＥＥが存在し、％Ｖ＞０．２％である、請求項１〜６のいずれか一項に記載の鋼。
【請求項８】
任意のＲＥＥが存在し、％Ｂ＜１．６４％である、請求項１〜７のいずれか一項に記載の鋼。
【請求項９】
％Ｂが５９８ｐｐｍ未満である、請求項１〜８のいずれか一項に記載の鋼。
【請求項１０】
前記鋼の微細構造がベイナイトを５０ｖｏｌ％以上含む、請求項１〜９のいずれか一項に記載の鋼。
【請求項１１】
前記鋼の前記微細構造が高温ベイナイトを２０％以上含み、高温ベイナイトは、ＴＴＴ図においてベイナイト鼻に対応する温度よりも高い温度で、フェライト／パーライト変態が終了する温度よりも低い温度で形成される微細構造を指し、前記ベイナイト鼻のうちの１つを超える温度での等温処理で小量形成されることがある低温ベイナイトを除く、請求項１〜１０のいずれか一項に記載の鋼。
【手続補正２】
【補正対象書類名】明細書
【補正対象項目名】０１０６
【補正方法】変更
【補正の内容】
【０１０６】
【表８】
2017512913.tif 000001
［付記］
本発明は以下の形態をとることができる。
［形態１］
以下の組成を有する鋼、特に熱間加工工具鋼であって、すべてのパーセントは％ｗｔであり、
％Ｃｅｑ＝０．１５〜２．０、  ％Ｃ＝０．１５〜２．０、  ％Ｎ＝０〜０．６、  ％Ｂ＝０〜４、
％Ｃｒ＝０〜１１、  ％Ｎｉ＝０〜１２、  ％Ｓｉ＝０〜２．５、  ％Ｍｎ＝０〜３、
％Ａｌ＝０〜２．５、  ％Ｍｏ＝０〜１０、  ％Ｗ＝０〜１０、  ％Ｔｉ＝０〜２、
％Ｔａ＝０〜３、  ％Ｚｒ＝０〜４、  ％Ｈｆ＝０〜３、  ％Ｖ＝０〜１２、
％Ｎｂ＝０〜３、  ％Ｃｕ＝０〜２、  ％Ｃｏ＝０〜１２、  ％Ｍｏｅｑ＝１．５〜１０、
％Ｌａ＝０〜２、  ％Ｃｅ＝０〜２、  ％Ｎｄ＝０〜２、  ％Ｇｄ＝０〜２、
％Ｓｍ＝０〜２、  ％Ｙ＝０〜２、  ％Ｐｒ＝０〜２、  ％Ｓｃ＝０〜２、
％Ｐｍ＝０〜２、  ％Ｅｕ＝０〜２、  ％Ｔｂ＝０〜２、  ％Ｄｙ＝０〜２、
％Ｈｏ＝０〜２、  ％Ｅｒ＝０〜２、  ％Ｔｍ＝０〜２、  ％Ｙｂ＝０〜２、
％Ｌｕ＝０〜２、     
残りは鉄と微量元素からなり、
％Ｃｅｑ＝％Ｃ＋０．８６×％Ｎ＋１．２×％Ｂ、および、
％Ｍｏｅｑ＝％Ｍｏ＋１／２・％Ｗであって、
室温での熱拡散率が１２ｍｍ２／ｓ以上であることを特徴とする微細構造を表わす鋼。
［形態２］
％Ｂが１ｐｐｍより高い、形態１に記載の鋼。
［形態３］
％Ｂが３．５％より低い、形態１〜２のいずれか一項に記載の鋼。
［形態４］
％Ｚｒ＝０．０５〜１．５％である、形態１〜３のいずれか一項に記載の鋼。
［形態５]
％Ｗ＜１である、形態１〜４のいずれか一項に記載の鋼。
［形態６]
％Ｍｏｅｑ＜４．４および％Ｎｉ＜０．７５である、形態１〜５のいずれか一項に記載の鋼。
［形態７]
Ｃｅｑ＜０．１である、形態１〜６のいずれか一項に記載の鋼。
［形態８]
％Ｍｏ＞１．２である、形態１〜７のいずれか一項に記載の鋼。
［形態９]
％Ｃｒ＜４．８である、形態１〜８のいずれか一項に記載の鋼。
［形態１０]
％Ｃ＞０．３２である、形態１〜９のいずれか一項に記載の鋼。
［形態１１]
％Ｃｒ＞８．６および％Ｚｒ＞０．８である、形態１〜１０のいずれか一項に記載の鋼。
［形態１２]
％Ｃｒ＞８．６、％Ｚｒ＞０．８および％Ｃ＞０．２である、形態１〜１１のいずれか一項に記載の鋼。
［形態１３]
Ｎｂ、Ｈｆを除く鉄よりも強靱な炭化物構成元素を避けるべきであり、％Ｔａ＋％Ｔｉ＜０．８の合計である、形態１〜１２のいずれか一項に記載の鋼。
［形態１４]
％Ｃｒ＜１．８である、形態１〜１３のいずれか一項に記載の鋼。
［形態１５]
％Ｂ＞３ｐｐｍおよび％Ｃｏ＜９％ｗｔである、形態１〜１４のいずれか一項に記載の鋼。
［形態１６]
％Ｃｒ＜２．８である、形態１〜１５のいずれか一項に記載の鋼。
［形態１７]
Ｍｎ＜０．８％である、形態１〜１６のいずれか一項に記載の鋼。
［形態１８]
Ｍｎ＜０．８％およびＣｒ＞２．８である、形態１〜１７のいずれか一項に記載の鋼。
［形態１９]
Ｍｎ＜０．８％、Ｃｒ＞２．８およびＢ＞５２ｐｐｍである、形態１〜１８のいずれか一項に記載の鋼。
［形態２０]
Ｍｎ＜０．８％、Ｃｒ＞２．８、Ｂ＞５２ｐｐｍおよびすべての希土類元素（ＲＥＥ）の合計が＞６０ｐｐｍである、形態１〜１９のいずれか一項に記載の鋼。
［形態２１]
全ＲＥＥの合計が７ｐｐｍ以上である、形態１〜２０のいずれか一項に記載の鋼。
［形態２２]
全ＲＥＥの合計が１２ｐｐｍ以上である、形態１〜２１のいずれか一項に記載の鋼。
［形態２３]
全ＲＥＥの合計が２２０ｐｐｍ以上である、形態１〜２２のいずれか一項に記載の鋼。
［形態２４]
全ＲＥＥの合計が６０３ｐｐｍ以上である、形態１〜２３のいずれか一項に記載の鋼。
［形態２５]
％Ｌａが４ｐｐｍ以上である、形態１〜２４のいずれか一項に記載の鋼。
［形態２６]
％Ｌａが２３ｐｐｍ以上である、形態１〜２５のいずれか一項に記載の鋼。
［形態２７]
％Ｌａが１００ｐｐｍ以上である、形態１〜２６のいずれか一項に記載の鋼。
［形態２８]
％Ｃｅが５ｐｐｍ以上である、形態１〜２７のいずれか一項に記載の鋼。
［形態２９]
％Ｃｅが５３ｐｐｍ以上である、形態１〜２８のいずれか一項に記載の鋼。
［形態３０]
％Ｃｅが１５０ｐｐｍ以上である、形態１〜２９のいずれか一項に記載の鋼。
［形態３１]
％Ｓｍが２ｐｐｍ以上である、形態１〜３０のいずれか一項に記載の鋼。
［形態３２]
％Ｓｍが４３ｐｐｍ以上である、形態１〜３１のいずれか一項に記載の鋼。
［形態３３]
％Ｓｍが９０ｐｐｍ以上である、形態１〜３２のいずれか一項に記載の鋼。
［形態３４]
％Ｙが９ｐｐｍ以上である、形態１〜３３のいずれか一項に記載の鋼。
［形態３５]
％Ｙが６７ｐｐｍ以上である、形態１〜３４のいずれか一項に記載の鋼。
［形態３６]
％Ｙが２００ｐｐｍ以上である、形態１〜３５のいずれか一項に記載の鋼。
［形態３７]
％Ｇｄが２ｐｐｍ以上である、形態１〜３６のいずれか一項に記載の鋼。
［形態３８]
％Ｇｄが５３ｐｐｍ以上である、形態１〜３７のいずれか一項に記載の鋼。
［形態３９]
％Ｇｄが９８ｐｐｍ以上である、形態１〜３８のいずれか一項に記載の鋼。
［形態４０]
％Ｎｄが１６ｐｐｍ以上である、形態１〜３９のいずれか一項に記載の鋼。
［形態４１]
％Ｎｄが９８ｐｐｍ以上である、形態１〜４０のいずれか一項に記載の鋼。
［形態４２]
％Ｎｄが１６７ｐｐｍ以上である、形態１〜４１のいずれか一項に記載の鋼。
［形態４３]
％Ｂ＞７ｐｐｍであり、％Ｎｉが０．２〜１．８％ｗｔである、形態１〜４２のいずれか一項に記載の鋼。
［形態４４]
％Ｂ＞７ｐｐｍであり、％Ｎｉが０．３〜０．８％ｗｔである、形態１〜４３のいずれか一項に記載の鋼。
［形態４５]
％Ｎｂおよび／または％Ｚｒが１ｐｐｍ〜３０ｐｐｍである、形態１〜４４のいずれか一項に記載の鋼。
［形態４６]
％Ｎｂおよび／または％Ｚｒが２ｐｐｍ〜１６ｐｐｍである、形態１〜４５のいずれか一項に記載の鋼。
［形態４７]
％Ｃｒ＜４．８であるとき、％Ｍｏ＞１．２である、形態１〜４６のいずれか一項に記載の鋼。
［形態４８]
任意のＲＥＥが存在し、％Ｃｒ＜０．８％である、形態１〜４７のいずれか一項に記載の鋼。
［形態４９]
任意のＲＥＥが存在し、％Ｃｒ＞２．８％である、形態１〜４８のいずれか一項に記載の鋼。
［形態５０]
任意のＲＥＥが存在し、％Ｖ＜１２％である、形態１〜４９のいずれか一項に記載の鋼。
［形態５１]
任意のＲＥＥが存在し、％Ｖ＞０．２％である、形態１〜５０のいずれか一項に記載の鋼。
［形態５２]
任意のＲＥＥが存在し、％Ｍｏ＜１．５％である、形態１〜５１のいずれか一項に記載の鋼。
［形態５３]
任意のＲＥＥが存在し、％Ｍｏ＞２．５％である、形態１〜５１のいずれか一項に記載の鋼。
［形態５４]
任意のＲＥＥが存在し、％Ｃｅｑ＜０．５６％である、形態１〜５３のいずれか一項に記載の鋼。
［形態５５]
任意のＲＥＥが存在し、％Ｃｅｑ＞０．２８％である、形態１〜５４のいずれか一項に記載の鋼。
［形態５６]
任意のＲＥＥが存在し、％Ｗ＜１．６％である、形態１〜５５のいずれか一項に記載の鋼。
［形態５７]
任意のＲＥＥが存在し、％Ｗ＞２．３％である、形態１〜５６のいずれか一項に記載の鋼。
［形態５８]
任意のＲＥＥが存在し、％Ｎｉ＜４％である、形態１〜５７のいずれか一項に記載の鋼。
［形態５９]
任意のＲＥＥが存在し、％Ｎｉ＞０．１％である、形態１〜５８のいずれか一項に記載の鋼。
［形態６０]
任意のＲＥＥが存在し、％Ｍｏｅｑ＜２．３％である、形態１〜５９のいずれか一項に記載の鋼。
［形態６１]
任意のＲＥＥが存在し、％Ｍｏｅｑ＞３．７％である、形態１〜６０のいずれか一項に記載の鋼。
［形態６２]
任意のＲＥＥが存在し、％Ｂ＜１．６４％である、形態１〜６１のいずれか一項に記載の鋼。
［形態６３]
任意のＲＥＥが存在し、％Ｂ＞３ｐｐｍである、形態１〜６２のいずれか一項に記載の鋼。
［形態６４]
任意のＲＥＥが存在し、％Ｚｒ＜３％である、形態１〜６３のいずれか一項に記載の鋼。
［形態６５]
任意のＲＥＥが存在し、％Ｚｒ＞０．０３％である、形態１〜６４のいずれか一項に記載の鋼。
［形態６６]
％Ｂが１０ｐｐｍ超である、形態１〜６５のいずれか一項に記載の鋼。
［形態６７]
％Ｂが２５ｐｐｍ超である、形態１〜６６のいずれか一項に記載の鋼。
［形態６８]
％Ｂが５０ｐｐｍ超である、形態１〜６７のいずれか一項に記載の鋼。
［形態６９]
％Ｂが７２ｐｐｍ超である、形態１〜６８のいずれか一項に記載の鋼。
［形態７０]
％Ｂが９４ｐｐｍ超である、形態１〜６９のいずれか一項に記載の鋼。
［形態７１]
％Ｂが５６０ｐｐｍ超である、形態１〜７０のいずれか一項に記載の鋼。
［形態７２]
％Ｂが１４００ｐｐｍ未満である、形態１〜７１のいずれか一項に記載の鋼。
［形態７３]
％Ｂが１４００ｐｐｍ未満である、形態１〜７２のいずれか一項に記載の鋼。
［形態７４]
％Ｂが５９８ｐｐｍ未満である、形態１〜７３のいずれか一項に記載の鋼。
［形態７５]
％Ｂが２８５ｐｐｍ未満である、形態１〜７４のいずれか一項に記載の鋼。
［形態７６]
％Ｂが６８ｐｐｍ未満である、形態１〜７５のいずれか一項に記載の鋼。
［形態７７]
％Ｂが４８ｐｐｍ未満である、形態１〜７６のいずれか一項に記載の鋼。
［形態７８]
％Ｂが２７ｐｐｍ未満である、形態１〜７７のいずれか一項に記載の鋼。
［形態７９]
０．４＜Ｃｅｑ＜０．６５という条件で、Ｍｏｅｑ＜９．５、またはＶ＞０．１５である、形態１〜７８のいずれか一項に記載の鋼。
［形態８０]
％Ｃｕ＋％Ｎｉが０．１％より高い、形態１〜７９のいずれか一項に記載の鋼。
［形態８１]
％Ｚｒ＋％Ｈｆ＋％Ｔａが０．３％より高い、形態１〜８０のいずれか一項に記載の鋼。
［形態８２]
％Ｎｂ＋％Ｔｉ＋％Ｖが０．２より高い、形態１〜８１のいずれか一項に記載の鋼。
［形態８３]
％Ｍｏｅｑ＜４．２であるとき、％Ｖが０．０５％より高い、形態１〜８２のいずれか一項に記載の鋼。
［形態８４]
前記鋼の微細構造がベイナイトを５０ｖｏｌ％以上含む、形態１〜８３のいずれか一項に記載の鋼。
［形態８５]
前記鋼の前記微細構造が高温ベイナイトを２０％以上含み、高温ベイナイトは、ＴＴＴ図においてベイナイト鼻に対応する温度よりも高い温度で、フェライト／パーライト変態が終了する温度よりも低い温度で形成される微細構造を指し、前記ベイナイト鼻のうちの１つを超える温度での等温処理で小量形成されることがある低温ベイナイトを除く、形態１〜８４のいずれか一項に記載の鋼。
［形態８６]
形態１〜８５のいずれか一項に記載の鋼の製造工程であって、前記ベイナイトの形成に際して、鋼が５００℃を超える温度で少なくとも１回の焼戻しサイクルにより焼き戻しされて、セメンタイトの相当量部分が、鉄よりも強靱な炭化物構成元素を含む炭化物様構造によって置き換えられるように確保する工程。